(57)【特許請求の範囲】
【請求項１】
基板と、該基板上に屈折率と層厚の異なる２種類の層の組み合わせを１組としてこの組を複数積み重ねた多層膜を積み重ねた多重多層膜とからなる光制御素子と、光の開口部と、前記光の開口部と前記多重多層膜とに挟まれ、偏光に応じて光の進む方向を異ならせる水平シフト素子とを含む光学ユニットにおいて、前記多層膜に複数の空洞を有する複数の領域を設け、該複数の領域での空洞の空洞率が異なり、前記多重多層膜は、第一の多層膜に、前記第一の多層膜とは屈折率と膜厚の組み合わせが異なる第二の多層膜を積み重ねた多重多層膜であり、前記水平シフト素子は、偏光に応じて前記複数の領域のそれぞれに入射させることを特徴とする光学ユニット。
【請求項２】
前記空洞に空気以外の材料が注入されることを特徴とする請求項１記載の光学ユニット。
【請求項３】
前記多層膜は、膜厚が１／４波長の光学的厚さの整数倍である屈折率の異なる膜を交互に積み重ねた多層膜であることを特徴とする請求項１又は２記載の光学ユニット。
【請求項４】
前記複数の空洞は、基板面に平行な面内で構造異方性を有することを特徴とする請求項１乃至３のいずれか一項記載の光学ユニット。
【請求項５】
前記複数の領域に設けられた複数の空洞は、前記領域内で変化する空洞率を有する複数の空洞であることを特徴とする請求項１乃至４のいずれか一項記載の光学ユニット。
【請求項６】
請求項１乃至５のいずれか一項記載の光学ユニットであって、空洞を有する多層膜からなる光制御素子と、異なる波長を発光する発光体と、前記水平シフト素子とを含む光学ユニットにおいて、前記水平シフト素子は前記光制御素子と発光体との間に設けられることを特徴とする光学ユニット。
【請求項７】
前記発光体と前記水平シフト素子の間にレンズを設けることを特徴とする請求項６記載の光学ユニット。
【請求項８】
前記光制御素子を複数設けることを特徴とする請求項６又は７記載の光学ユニット。
【請求項９】
前記水平シフト素子は、強誘電性液晶から形成されていることを特徴とする請求項６乃至８のいずれか一項記載の光学ユニット。
【請求項１０】
前記水平シフト素子は、光学結晶から形成されていることを特徴とする請求項６乃至８のいずれか一項記載の光学ユニット。
【発明の詳細な説明】
【技術分野】
【０００１】
本発明は、同一面内に形成された多層膜に、異なるフォトニック結晶配列を形成することで、透過または反射波長帯域を制御する光制御素子と、これを使用する光学ユニットに関するものである。
【背景技術】
【０００２】
近年、様々な光学部品に多層膜による光制御素子が用いられている。光制御素子の機能としては、波長フィルタ、反射防止膜、偏光ビームスプリッタなどの応用がある。
図１７は光通信での波長多重通信において多層膜フィルタを使用する場合を説明する概略図である。波長フィルタの応用としては、例えば、光通信での波長多重通信において、波長の分波素子として用いられる。
図１７のように多層膜を配置し、波長が多重化された光を次々に多層膜に入射させ、それぞれの多層膜に対応した波長のみが透過または反射されることによって、波長を分波する。
このような多層膜波長フィルタは、１ｎｍ以下の波長間隔で多重化されている高密度な波長多重光に対しても、十分な消光比を取りながら分波することが可能である。
しかしながら、このような構成を実現するためには、透過または反射させる波長に対応した、異なる多層膜を、それぞれ独立に形成する必要があり、それぞれの多層膜を入射ビームが反射する面に正確に配置する必要がある。また、それぞれの多層膜に光を入射させるためにはビーム半径を拡大し、さらに異なる多層膜にそれぞれ入射するために十分な光路を取る必要がある。
このようなことから、複数の多層膜を組み合わせる必要があるために一括で形成することができず、実装精度が要求され、さらに、実装できる大きさに対応した素子サイズとなり、数ミクロン角での実装は困難である。
【０００３】
現在の投射光学素子のカラーフィルタは吸収波長が異なる有機材料により構成されているのが一般的である。しかし、透過波長帯域は１００ｎｍ以上となり、今後、透過波長帯域が５０ｎｍ以下のＬＥＤ光源になる場合、カラーフィルタの用途が大きく変わることが予想される。
つまり、高輝度ＬＥＤ光源での色再現性を高めるために、透過波長帯域を１０ｎｍ以下にすることにより単色性を高めて、色再現性を向上させる必要がある。透過波長帯域の制御は、狭帯域なフィルタを多層膜で構成することが可能である。
しかしながら、異なる波長に対する狭帯域フィルタは、多層膜の層厚または屈折率を精密に制御する必要があるため、画素と同じ大きさで、異なる波長を透過させるカラーフィルタを、多層膜の近接配置で形成することは極めて困難である。さらに、狭帯域なフィルタをすべての光源に独立で形成すると、それぞれの波長に対して多層膜を形成する必要があり、多層膜部品が増えてしまう。
また、多層膜のフィルタは入射角度に対しての透過帯域が異なるという欠点もあり、ＬＥＤの発光角度が大きいために入射角度の斜め成分が増えてしまい、透過帯域がシフトするという欠点もあるために、ＬＥＤ光を平行光にする必要があり、光学系が複雑になる。
【０００４】
ＤＭＤによる画像装置では、現在、カラーフィルタが機械駆動され、光源からの光を分光しているが、機械駆動であると、装置自体のサイズが大きくなる。さらに、色変化のスピードにも限界があるために、機械駆動ではない方法でのアクティブなカラーフィルタが期待されかつ幾つかの技術が提案されている（例えば、特許文献１及び２参照）。
多層膜に波長サイズの構造を形成した波長フィルタとしては、特許文献１に開示されているように、台座基板に異なるパターンを予め形成し、その上に自己クローニングによるフォトニック結晶を製作して、波長フィルタにする方法が提案されている。しかしながら、この方法ではパターニングした基板に多層膜を成膜する必要があり、透過波長のシフト量を大きくすることができずに、形成できる波長範囲が限られている。
また、特許文献２に開示されているような方式も提案されている。多層膜に同心円状のパターンを形成することで、レンズ効果と波長フィルタ効果を同時に持たせる構成である。この構造であると、同心円状のパターンでは波長フィルタとして働くが、それ以外の部分へ入射した光はすべて損失となり、光検出器以外のフィルタ機能としては用いることが困難である。
【特許文献１】特開２００５−２６５６７公報
【特許文献２】特開２００４−３４１５０６公報
【発明の開示】
【発明が解決しようとする課題】
【０００５】
しかしながら、特許文献１による方法ではパターニングした基板に多層膜を成膜する必要があり、上述したように、透過波長のシフト量を大きくすることができずに、形成できる波長範囲が限られている。
また、特許文献２による構造であると、上述したように、同心円状のパターンでは波長フィルタとして働くが、それ以外の部分へ入射した光はすべて損失となり、光検出器以外のフィルタ機能としては用いることが困難である。さらに、同心円状の構造では有効屈折率の変化割合が場所により、一定量でなくなり、うまく光を入射させる必要がある。
そこで、本発明の目的は、上述した実情を考慮して、多層膜の平面内で領域に分割し、それぞれの領域に異なる空洞率を有する空洞を形成することで、同一面内で異なる波長を透過又は反射させ、微小な領域ごとに異なる波長を分波する光制御素子を提供し、さらにこの光制御素子とレンズ構造と組み合わせることで光利用効率を向上させ、また光路シフト素子と組み合わせることで、ドロップ波長を高速で変化させることができる光学ユニットを提供することにある。
【課題を解決するための手段】
【０００６】
上記の課題を解決するために、請求項１に記載の発明は、基板と、該基板上に屈折率と層厚の異なる２種類の層の組み合わせを１組としてこの組を複数積み重ねた多層膜を積み重ねた多重多層膜とからなる光制御素子と、光の開口部と、前記光の開口部と前記多重多層膜とに挟まれ、偏光に応じて光の進む方向を異ならせる水平シフト素子とを含む光学ユニットにおいて、前記多層膜に複数の空洞を有する複数の領域を設け、該複数の領域での空洞の空洞率が異なり、前記多重多層膜は、第一の多層膜に、前記第一の多層膜とは屈折率と膜厚の組み合わせが異なる第二の多層膜を積み重ねた多重多層膜であり、前記水平シフト素子は、偏光に応じて前記複数の領域のそれぞれに入射させることを特徴とする。
また、請求項２に記載の発明は、前記空洞に空気以外の材料が注入される請求項１記載の光学ユニットを特徴とする。
また、請求項３に記載の発明は、前記多層膜は、膜厚が１／４波長の光学的厚さの整数倍である屈折率の異なる膜を交互に積み重ねた多層膜である請求項１又は２記載の光学ユニットを特徴とする。
また、請求項４に記載の発明は、前記複数の空洞が、基板面に平行な面内で構造異方性を有する請求項１乃至３のいずれか一項記載の光学ユニットを特徴とする。
また、請求項５に記載の発明は、前記複数の領域に設けられた複数の空洞が、前記領域内で変化する空洞率を有する複数の空洞である請求項１乃至４のいずれか一項記載の光学ユニットを特徴とする。
【０００７】
また、請求項６に記載の発明は、請求項１乃至５のいずれか一項記載の光学ユニットであって、空洞を有する多層膜からなる光制御素子と、異なる波長を発光する発光体と、前記水平シフト素子とを含む光学ユニットにおいて、前記水平シフト素子は前記光制御素子と発光体との間に設けられる光学ユニットを特徴とする。
また、請求項７に記載の発明は、前記発光体と前記水平シフト素子の間にレンズを設ける請求項６記載の光学ユニットを特徴とする。
また、請求項８に記載の発明は、前記光制御素子を複数設ける請求項６または７記載の光学ユニットを特徴とする。
また、請求項９に記載の発明は、前記水平シフト素子は、強誘電性液晶から形成されている請求項６乃至８のいずれか一項記載の光学ユニットを特徴とする。
また、請求項１０に記載の発明は、前記水平シフト素子は、光学結晶から形成されている請求項６乃至８のいずれか一項記載の光学ユニットを特徴とする。
【発明の効果】
【０００８】
本発明によれば、多層膜を形成し、領域を分割し、その領域に異なる空洞率を有する光の波長サイズの空洞を設けることで、同一の多層膜に対して異なる光学特性を持たせることができ、極めて微小な領域を有する波長フィルタを構成することができる。
さらには、本発明の光学素子（光制御素子）とレンズ、水平（光路）シフト素子を組み合わせることで、高速なアクティブフィルタとなる光学ユニットが形成でき、素子の集積度や安定性を向上させることができる。
【発明を実施するための最良の形態】
【０００９】
以下、図面を参照して、本発明の実施形態を詳細に説明する。図１は本発明に係る光制御素子の構造の第１の実施の形態を示す側面図である。図２は図１の構造の上面図である。図３は図２の直線Ｂ１−Ｂ２での切り口で示す側面図である。
以下で、本発明による光制御素子の第１の実施の形態を図１乃至図３を参照して説明する。図１において、光制御素子ＰＣＥは基板１上に屈折率と膜厚の異なる層により多層膜２が形成されている。
図１では屈折率と膜厚が異なる２種類の薄膜３と４を１組として、複数組が積み重なることで、多層膜が形成されている構成を取っているが、多層膜の構成は２種類以上の薄膜構成であっても良い。
例えば、多層膜の構成としては３種類以上の薄膜を１組とした構造であっても良く、また、徐々に屈折率が変化する構造であっても良く、さらに、すべての薄膜構成が異なる構造であっても良い。
【００１０】
図２は多層膜２の面からの上面図であり、図１に示すように、領域Ｓ１とＳ２に分かれている。ここでは、２分割された領域のみを示しているが、３分割以上の領域で構成されていても良い。さらに、正方形の領域を仮定しているが、領域は分割されていれば良く、多角形や円形、円筒など不定形の領域であってもよい。
この領域Ｓ１、Ｓ２には、空洞５が複数形成されている。この空洞５は、図では等間隔な円形構造をしているが、間隔と構造は機能によって変化させても良い。領域Ｓ１とＳ２での空洞が異なる分布で構成されていることが本発明の特徴である。
空洞５に異なる分布を与える方法としては、図のように空洞５の大きさが異なることも１つであるが、他に、空洞同士の間隔や、領域内の単位面積内に分布する空洞の個数などにより異なる分布を与えることができる。
ここで、この空洞５の異なる分布を定量的に表した量を空洞率と定義する。つまり、単位面積あたりに空洞部分の占める割合を空洞率として表す。例えば、空洞５として、半径ｒの円形形状で周期ａとする正方配列で分布していると仮定すると、空洞率はπｒ２／ａ２で表すことができる。
また、三角配列であれば、２πｒ２／√３ａ２と表すことができる。領域Ｓ１、Ｓ２ごとに空洞率が異なることが特徴であり、空洞率が異なることで、領域Ｓ１、Ｓ２に対する多層膜２の光学特性を変化させることができる。
図２では、領域Ｓ１、Ｓ２に対して円形形状の空洞５が或る周期の正方配列で分布し、円形形状の半径の大きさを変化させることで空洞率を変化させた構成である。このとき、図１は直線Ａ１−Ａ２で基板１と垂直に切断したときの切り口であり、円形形状が存在しない部分を切り取っている。
【００１１】
一方、図３は直線Ｂ１−Ｂ２での切り口であり、円形形状の中心を結んだ直線で切り取っている。空洞部分は、図３に示すように、多層膜２を貫く構造をしている。図では多層膜２の層厚方向に対して平行に形成されているが、層厚方向に対して或る角度を保ちながら斜めに分布していても良い。
空洞率は様々な方法で変化させることが可能であり、製作方法によって柔軟に選択することが可能である。さらに、複数の方法を組み合わせることで、従来では不可能であった緻密な空洞率制御が可能であり、用途に応じて幅広く対応することが可能となる。
ここで、空洞５が波長以下の大きさを有し、一定の周期を有する構造である場合、このような構造はフォトニック結晶配列として知られる構造となる。このフォトニック結晶配列の場合であれば、波長に対する強力な光閉じ込め効果や、異常分散効果を利用することができる。
空洞部分は図１では空気であることを想定しているが、必ずしも空気（屈折率１．０）である必要はない。つまり、空洞部分の屈折率が、多層膜２を構成している材料の屈折率と異なることで、多層膜２を形成している薄膜との屈折率コントラストが生じればよい。従って、空洞部分に空気以外の材料を充填した構造であってもよい。
例えば、波長６３３ｎｍに対して、多層膜２を屈折率２．２のＴｉＯ２と屈折率１．８のＳｉＯ２薄膜で形成し、空洞部分に屈折率１．５のポリマ材料を充填した構造でも良い。
また、波長１３００ｎｍに対して、多層膜２を屈折率２．３のＴｉＯ２と屈折率１．４５のＳｉＯ２薄膜とし、空洞部分が屈折率３．５のシリコンであっても良い。さらには、波長１３００ｎｍに対して、多層膜２を屈折率３．５のシリコンと屈折率１．４５のＳｉＯ２薄膜とし、空洞部分が屈折率２．２のＴｉＯ２であっても良い。
【００１２】
このように、空洞部分の屈折率は用途に応じて、様々に選ぶことが可能であり、洞状に形成されている意味で空洞という表記にしている。また、屈折率コントラストが得られるという点では、屈折率が多層膜２を形成している薄膜の１種類と同じ屈折率であっても、本発明の構成を取ることは可能となるので、材料としては２種類以上の屈折率で形成可能となる。
屈折率の異なる媒質を光学的な波長の１／４の整数倍の膜厚で交互に積み重ねると、高い反射率を有する反射鏡（分布ブラッグ反射鏡）を形成できる。この場合、媒質の屈折率の差が大きいほど反射率を大きくすることが可能で、光学素子の多層膜として広く用いられている構造である。
様々な材料に対する成膜方法は広く開発されており、屈折率と膜厚を高精度で制御可能であるため、特定の波長範囲に対して高い反射率が得られる構成を形成できる。本発明においても、分布ブラッグ反射鏡で多層膜２を形成することが可能であり、領域Ｓ１、Ｓ２を分割して、多層膜２の反射帯域を制御することが可能となる。
【００１３】
以下では、計算結果１として、多層膜２に分布ブラッグ反射鏡を用いて、円形形状で三角配列させた空洞５を形成した時の効果を、波動計算のシミュレーションにより検証した結果を示す。
波動計算シミュレーションには有限差分（ＦＤＴＤ：Finite Difference Time Domain）法を用いた。このシミュレーション方法は、電磁界を表記するマクスウェルの方程式を空間と時間に対して差分化することで、電磁界を直接計算する方法である。
シミュレーションモデルを細かいメッシュで区切って計算するために、メッシュを十分細かくしておけば、任意構造に対してシミュレーションが可能であり、周波数特性などを比較的容易に計算することが可能であり、本実施の形態のような波長程度の大きさで、複雑な形状を有するモデルに対しては、とくに有効である。
【００１４】
図４は計算モデルを示す概略斜視図である。図４の計算モデルは高屈折率媒質と低屈折率媒質を１組として２５組を積層した構造であり、円筒構造は基板１上の多層膜２を貫通している。基板１の屈折率は１．４５とし、空洞部分の屈折率は１．０とした。
図４では三角格子の周期に対しての単位格子を表記してあり、この単位格子が面内に一様に存在する構造を仮定して、周期境界条件を用いたシミュレーションを行っている。シミュレーションのメッシュサイズとしては２０ｎｍとした。
図５は計算例を透過率と波長の関係でそれぞれ示す図である。ここでは、多層膜２（図４）の高屈折率媒質の屈折率を２．０、膜厚を１００ｎｍとし、低屈折率媒質の屈折率は１．３５、膜厚を１２０ｎｍとした。図５の（ａ）〜（ｈ）は円形形状の三角配列空洞が配列されている周期を０．２６μｍとし、円形形状の半径を変化させている。
空洞５（図４）の半径を徐々に大きくしていくと、図５の（ａ）から（ｈ）まで変化していく。ここで、図５の（ａ）でのｒ＝０とは、空洞構造が無いことを意味する。空洞５の半径を大きくすることにより、高反射率を示す波長範囲が短波長側にシフトしていく様子が判る。
例えば、波長７５０ｎｍの光に対して、異なる半径を有するパターンを異なる領域に形成したときに、パターンが形成されていないｒ＝０では、透過率が１％以下であるのに対して、ｒ＝０．３０ａでは透過率が９９％以上となる。
一方、波長６００ｎｍに対しては、今度は、ｒ＝０．３０ａであれば、透過率が１％以下であるのに対して、ｒ＝０では、透過率が９９％以上となる。このように、パターンの形状に対して、透過率の性質が全く逆転する構造を形成することが可能となり、極めて近接した２つの領域に対して、異なる性質の多層膜を形成可能となる。
【００１５】
従来であれば、このように、場所によって異なる性質を有する反射鏡を形成するためには、膜厚や屈折率が異なる反射鏡を個別に形成する必要があり、一括形成は困難であった。
個別に形成しても、膜厚が異なるために、形成された構造に凹凸が生じてしまい、光の散乱などの原因になる。また、異なる多層膜を精度よく実装するには大きさに限界があり、ディスプレイの画素程度の大きさである１０μｍ程度の大きさを実現するのはさらに困難であった。
そこで、このように多層膜を予め形成した後に、フォトニック結晶配列のような空洞などで形成された微小パターンを形成することによって、反射または透過帯域を変化させることができれば、微小な領域であっても異なる波長に対応した多層膜を形成することが可能である。
さらに、その中心波長の変化は１５０ｎｍから２００ｎｍと幅広く取ることができ、可視光を利用したディスプレイから、光通信用のフィルタまで幅広く適用することができる。
【００１６】
図６は計算例を透過率と波長の関係でそれぞれ示す図である。図６には、計算結果２として、多層膜構成に対しての変化を示している。多層膜（図４）の高屈折率媒質の屈折率を２．０、膜厚を８０ｎｍとし、低屈折率媒質の屈折率は１．３５、膜厚を１２０ｎｍとした。
図６の（ａ）〜（ｈ）は円形形状の三角配列の空洞が配列されている周期を０．３４μｍとし、円形形状の半径を変化させた。
図５と同様に半径が変化すると、反射帯域が短波長側にシフトしていく。波長７００ｎｍの光に対して、異なる半径を有するパターンを異なる領域に形成した時に、パターンが形成されていないｒ＝０では、透過率が１％以下であるのに対して、ｒ＝０．３０ａでは透過率が９９％以上となる。
一方、波長５５０ｎｍに対しては、今度は、ｒ＝０．３０ａであれば、透過率が１％以下であるのに対して、ｒ＝０では、透過率が９９％以上となる。このように、膜厚や周期を調整することで、反射帯域を調整することが可能となる。
【００１７】
図７は本発明に係る光制御素子の構造の第２の実施の形態を示す図３と同様な側面図である。図７では、光制御素子ＰＣＥは、屈折率と膜厚が異なる２種類の薄膜３と４を１組として、複数組が積み重なることで、多層膜６が形成されている。
この多層膜６とは異なる構成を有する多層膜７が多層膜６上に形成され、さらに、多層膜６、７とは異なる構成を有する多層膜８が順次積み重ねられ、多層膜群を形成している。このような構成にすることで、より複雑な反射特性を有する複合多層膜を形成可能となる。
この多層膜群を基板１と平行な面内で複数の領域に分割し、異なる空洞率を有する空洞９、１０を形成することで、多層膜群に対しても同一面内において異なる光学特性を有する多層膜が形成可能である。
ここで、空洞９、１０は必ずしもすべての多層膜６、７、８に形成している必要はなく、空洞９、１０が貫通された多層膜６、７、８と、空洞９、１０が形成されていない多層膜６、７、８とが組み合わさった構造であっても良い。
【００１８】
図８は本発明に係る光制御素子の構造の参考例を示す図３と同様な側面図である。図８では、光制御素子ＰＣＥは、基板１上に、屈折率と膜厚が異なる２種類の薄膜３と４を１組として、複数組が積み重なることで、多層膜６が形成されている。
中央部分に共振器１１を設け、多層膜６で挟み込んだ構造である。この構造は多層膜６が共振器１１の両面で反射鏡として動作し、ファブリペロー共振器と呼ばれる共振器構造が形成される。
ここでは、共振器部分の光学的な膜厚に対応した波長に対してのみ透過率が高いフィルタが構成できる。共振器１１を挟み込む多層膜６は必ずしも同じ構成をしている必要はない。さらに、複数の共振器を複数の多層膜と交互に組み合わせて、複合共振器を形成することも可能である。
このような共振器構造を有する多層膜６を、複数の領域Ｓ１、Ｓ２に分割し、これらの領域Ｓ１、Ｓ２に異なる空洞９、１０が形成されている。この空洞９、１０の空洞率を、領域Ｓ１、Ｓ２ごとに変化させることにより、共振波長をシフトさせることができる。
図８では空洞９、１０を形成している円孔は多層膜６と共振器１１を貫通した構造として表記しているが、共振器部分だけ、もしくは多層膜６だけを貫通した構造であっても良い。もちろん、貫通した構造と、貫通しない構造との組み合せでも良い。
【００１９】
図９は計算例を透過率と波長の関係で異なる半径についてそれぞれ示す図である。図９には共振器構造を導入した時の計算結果を示している。ここでは、多層膜の高屈折率媒質の屈折率を２．０８、膜厚を６０ｎｍとし、低屈折率媒質の屈折率は１．２５、膜厚を１００ｎｍとした。
この多層膜の組み合せを６組用意し、中間に屈折率２．０８、膜厚１２０ｎｍの共振器構造を導入した。つまり、３組の多層膜、共振器、３組の多層膜で構成されている。円形形状の三角配列空洞が配列されている周期ａを０．２６μｍとし、円形形状の半径を変化させた。
図９は透過波長のスペクトルを示している。半径が０．１５ａの時、波長５１０ｎｍの光はほぼ１００％透過するが、半径を０．２５ａとすると、透過率は１０％程度に落ち込む。
一方、半径が０．２５ａの時、波長４８０ｎｍの光は、ほぼ１００％透過するが、半径を０．１５ａとすると、透過率は１５％程度に落ち込む。このように、空洞の円形形状の半径を変化させるだけで、光学的な性質を変化させることが可能となる。
【００２０】
図１０は本発明に係る光制御素子の構造の第３の実施の形態を示す上面図である。この光制御素子ＰＣＥは、基板（図示せず）上に多層膜が形成され、複数の領域Ｓ１、Ｓ２を設け、異なる領域Ｓ１、Ｓ２に形成された空洞９、１０の形状に異方性を持たせた構造である。領域Ｓ１では、形成された空洞９の構造に異方性を設けている。
ここでは、空洞９を楕円形状とし、ｘ方向とｙ方向の半径が異なる構造を与えてある。また、領域Ｓ２では、形成された空洞１０は真円形状をしているが、配置されている空洞１０の周期は、ｘ方向とｙ方向に対して異方性を有するようにしてある。
この場合、ｘ方向に平行な直線偏光または円偏光の成分と、ｙ方向に平行な直線偏光または円偏光の成分が受ける特性が異なるなり、偏光による特性分離が可能となる。
例えば、或る波長に対して、偏光分離が可能となることや、同じ偏光成分であっても通過する領域の空洞率が異なることで、波長分離も同時に可能になるなどといった構成も可能となる。このような構成にすることで、光の偏光状態によって多層膜の性質を大きく変化させることが可能となる。
【００２１】
図１１は本発明に係る光制御素子の構造の第４の実施の形態を示す上面図である。この光制御素子ＰＣＥは、基板（図示せず）上に多層膜が形成され、その多層膜に複数の領域Ｓ１、Ｓ２が設けられている。
図１１には、空洞９、１０が形成された時の上面図を示している。それぞれの領域Ｓ１、Ｓ２内では、空洞９、１０の面内で異なる形状を形成することで、異方性を持たせてある。
図１１では、領域Ｓ１、Ｓ２を形成し、これらの領域Ｓ１、Ｓ２が六角形構造をしている。これまでは、正方形を想定していたが、領域Ｓ１、Ｓ２が多角形であってもよく、用途に応じて様々な形状や大きさを取ることが可能である。
領域Ｓ１では空洞９が三角配列で構成され、中心から外側に向けて空洞９の大きさが小さくなる形状をしている。一方、領域Ｓ２では、三角配列で構成された空洞１０が中心から外側に向けて大きくなる形状をしている。
このように領域Ｓ１、Ｓ２内で空洞９、１０の大きさを変化させることで、等価的な屈折率分布を同時に持たせた多層膜構造も形成可能となり、より複雑な光学特性が得られる多層膜フィルタが形成可能となる。
上記のように、様々な多層膜構成に対して空洞率の異なる空洞を、同一面内に形成することで、異なる性質を有する多層膜を同一平面に形成することが可能となる。
【００２２】
図１２は本発明に係る多層膜を用いた光制御素子を使用する光学ユニットの構成の参考例を示す概略図である。図１２には、上方に特定の波長帯域だけ透過させることを示す光強度と波長の関係を示す特性図を、かつ下方に光源の透過特性を光強度と波長の関係で示す特性図をともに示している。
図１２において、光学ユニット２０は、レンズ１２上に多層膜６を形成し、多層膜６を領域Ｓ１、Ｓ２、Ｓ３に分割している。それぞれの領域Ｓ１、Ｓ２、Ｓ３には、空洞率が異なる空洞が形成され、多層膜６の性質が異なるようにしてある。光源（図示せず）からの光をレンズ１２に対して、異なる角度から入射させ、結像位置をそれぞれの領域Ｓ１、Ｓ２、Ｓ３に分割できる構成で光源を配置する。
多層膜６は様々な性質を持たせるように設計することが可能であるが、例えば、多層膜６に特定の波長に対してのみ高い透過率を有するようなフィルタ機能を持たせる構成とする。
この時、それぞれの領域Ｓ１、Ｓ２、Ｓ３での空洞率を変化させることで、フィルタの波長に対する透過帯域をシフトさせることができ、異なる波長帯域のフィルタを近接配置させることができる。
ここで、入射光源として利用する光の帯域が、フィルタ帯域と一致すれば、その領域では光が透過し、一致しなければその領域では透過しないような光制御素子を構成可能である。
【００２３】
また、光源の波長が広範囲であれば、特定の波長の光だけをそれぞれの領域で切り取ることが可能である。このようなことは、多層膜フィルタだけで可能であるが、レンズ１２を用いることで特定の領域に光を集光させることが可能であるので、光利用効率を高めることができる。
さらに、レンズ１２の色分散を利用することで、様々な光を有する光を斜めから照射することで、集光位置を変化させることが可能である。従って、集光位置に領域を合わせこむことで、波長分解も可能となる。
集光位置ずれは連続的に起こるので、求められる波長のみを透過させるために、本発明の多層膜フィルタが有効である。また、集光位置ずれは、波長ずれと同じ程度であるために、近接した波長であれば、同一平面内に形成する本発明が効果的である。
また、狭帯域のフィルタを構成することで、透過波長のプロファイルを整形することが可能である。例えば、プロジェクションシステムの照明光としてＬＥＤランプを使用した場合、さらに色再現性を向上させるためには、ＬＥＤの中心波長成分からの波長の広がりをカットすることができ、波長成分を抑制することができる。上記では、透過型のフィルタについて記述してあるが、もちろん、反射型のフィルタでも良い。
【００２４】
図１３は本発明による多層膜を用いた光制御素子を使用する光学ユニットの構成の第１の実施の形態を示す概略図である。図１３の第１の実施の形態では、光学ユニット２０は、多層膜６が形成されている基板１と、水平シフト素子を有する基板１３との組み合せで構成されている。
基板１の多層膜部分６には、領域Ｓ１、Ｓ２が形成され、それぞれの領域Ｓ１、Ｓ２に空洞が形成されており、その空洞率が領域Ｓ１、Ｓ２ごとに異なっている。
また、基板１３には、水平シフト素子１４を挟んで、多層膜６とは反対側に光の開口部１５を設けてある。水平シフト素子１４は、光学結晶や液晶など、光学的な異方性を有する媒質でできており、特定の偏光に対して進む方向が異なる機能を有する。
光は開口部１５側から入射し、多層膜６側に抜けていく。水平シフト素子１４として一軸性結晶を用いた場合に、無偏光の単色光を入射光として用いた時、光は偏光分離され、水平シフト素子１４を伝搬していく。
開口部１５の大きさと水平シフト素子１４の厚みを調整することにより、分離された偏光をそれぞれの領域Ｓ１、Ｓ２に入射させることが可能となり、それぞれの偏光に対応した光機能を発現させることができる。
例えば、偏光によって異なる性質が生じてしまう多層膜でも、この構成を取ることにより、偏光依存性を解消させることもできるし、さらに大きな偏光依存性を生じさせることも可能である。
【００２５】
図１４は図１３に示した第１の実施の形態の変形例を示す概略図である。この変形例において、光学ユニット２０は、また、水平シフト素子１４として垂直配置させた強誘電性液晶を用いることが可能である。
この場合、電圧印加により光の進行方向を変化させることが可能となるために、開口部１５を図１４のように領域の中央に設けることで、入射した光を異なる領域に照射させることも可能となる。
領域ごとの多層膜の光学特性が異なるので、このような構成であると、電圧印加による光学特性の変化を起こすことが可能となり、アクティブな光学素子へ応用が可能である。
このような光の波面の到達場所を変化させる水平シフト素子１４は、液晶以外でも光学結晶などで可能であり、同様な性質を有する材料であれば、用途に応じて使い分けることが可能となる。
【００２６】
図１５は本発明に係る多層膜を用いた光制御素子を使用する光学ユニットの構成の第２の実施の形態を示す概略図である。図１５の光学ユニット２０は、レンズ１２を有する基板２と、多層膜を有する基板１との間に水平シフト素子１４を配置している構成である。
このような構成はそれぞれの素子が別々に分離されていて、光学的な配置が図で示す配置であればよいし、それらの素子が光学的な距離を保ちながら、密着して配置されていても良い。基板１の多層膜部分は領域Ｓ１、Ｓ２に分割されていて、その分割された領域Ｓ１、Ｓ２には空洞が形成され、異なる空洞率を有する。
光は基板２側から入射し、集光されながら水平シフト素子１４を通過する。この通過時に水平シフト素子１４により光の進行方向がシフトし、基板１上の異なる領域Ｓ１、Ｓ２に集光される。水平シフト素子１４は、図１３及び図１４で述べてきたような領域により異なる光学性能を示す素子として機能する。
ここで、レンズ１２を用いることで、光利用効率を高めることができ、図１３及び図１４では、原理的に５０％の損失であったものをさらに高めることができる。
電界印加によるアクティブ素子にすることも可能となり、可変の多層膜フィルタを構成することができる。さらに、図１５のように領域の数倍程度の大きさを有するレンズ１２をアレイ状に配置し、異なる性質の領域を交互に配置することにより、大きな面積で同一の光学性能を発現させることも可能となる。
【００２７】
図１６は本発明に係る多層膜を用いた光制御素子を使用する光学ユニットの構成の第３の実施の形態を示す概略図である。図１６の第３の実施の形態において、光学ユニット２０は、レンズ１２を有する基板２と、多層膜が形成された基板１、１’と、水平シフト素子１４から構成される。
ここで、多層膜が形成された基板１、１’は、複数の領域に分割され、それぞれ異なる空洞率となる空洞が形成されている。水平シフト素子１４を挟み込むように多層膜が形成された基板１、１’を設けることで、水平シフトする前で光学特性を特定し、水平シフトした後でさらに光学特性を限定するという複数の多層膜構成を取ることができる。
多層膜を形成する材料としては、酸化物として、例えば、ＳｉＯ２、ＴｉＯ２、ＭｇＯ、ＺｒＯ２、Ｔａ２Ｏ５、ＺｎＯ、Ｎｂ２Ｏ５、Ａｌ２Ｏ３などがあり、フッ化物として、例えば、ＡｌＦ３、ＭｇＦ２、ＮｄＦ３などがあり、また、その他の化合物としてＺｎＳ、ＣｄＳなどを用いることができる。
さらに、半導体では、Ｓｉ、ＧｅなどのＩＶ族半導体、ＧａＡｓ、ＡｌＡｓ、ＩｎＰ、ＧａＮなどのＩＩＩ−Ｖ族化合物半導体やＺｎＳｅ、ＣｄＴｅなどのＩＩ−ＶＩ族化合物半導体と、と、その混晶であるＡｌＧａＡｓ、ＧａＩｎＡｓ、ＧａＩｎＡｓＰなどがある。
金属では、特定の波長に対して、吸収係数が低い場合が存在し、Ａｕ、Ａｇ、Ａｌ、Ｃｕなどにより形成することが可能である。さらには有機材料で構成することも可能である。
【００２８】
以下に本発明に係る光制御素子の製作方法の一例を述べる。透過型か反射型かの用途に対して、基板を選択し、適当な基板を用意する。透過型であれば、用いる光の波長に対して透明であることが必要であり、反射型であればその必要はない。
さらに、この光制御素子と水平シフト素子とを集積化することで、入射光を制御し、異なるフォトニック結晶配列によりアクティブに制御できる波長選択性の高い光制御素子と、その製作方法に関するものである。
例えば、可視光に対して透過型で用いる場合は、ガラス基板や石英基板などを用いることができ、赤外光であれば、半導体基板を用いることが可能である。さらに、基板には透明電極やＴＦＴ構成を形成しておいても良く、半導体基板を用いるのであれば、ＬＳＩや光デバイスを形成してあっても良い。
この基板に、多層膜を形成する。多層膜の形成には、スパッタ法やＣＶＤ法による成膜方法を用いる。基板に直接成膜しても良いし、成膜された多層膜を基板に接合する方法をとっても良い。
この多層膜を形成された基板に、パターニングとエッチングでパターンを形成する。パターニングには、フォトリソグラフィ、電子線リソグラフィ、Ｘ線リソグラフィなどのリソグラフィや、ナノインプリントなどの複製パターニングの方法を用いることで可能となる。
空洞の大きさは、光の波長程度であれば、数１００ｎｍであるので、上記方法で十分可能である。空洞を形成するには、薬品によるウェットエッチングや、プラズマによるドライエッチングを使用する。
多層膜の厚みは成膜する層数によって変わるが、例えば、１組１００ｎｍの薄膜ペアーを２０組積層しても２μｍであるので、材料を適切に選ぶことで十分にドライエッチングにより貫通させることが可能となる。
【００２９】
空洞を形成後、再成膜や有機溶剤塗布とベイク工程により空洞に屈折率媒質を充填することも可能である。パターニングしてから成膜していく方法では、成膜条件に制約が大きくなるのと比較して、このような方法であると、成膜してからパターンを形成するために、設計許容度の高いパターニングが可能となる。
上記では、光学的な性質のみを仮定しているが、これは電磁波全般に対して応用できる性質であり、空洞のサイズと適切な材料の選択により、電波領域での波長に対しても同様な性質を有する。
上述したように、本発明によれば、同一の多層膜構造を有しながら、透過または反射する波長が異なる領域を一括で形成できる光制御素子を提供することができる。
また、本発明によれば、多層膜からなる光制御素子の、透過または反射する波長を制御できる、光利用効率を向上させ、偏光に対する制御や、電圧印加によるアクティブ制御ができる光学ユニットを提供することができる。
【図面の簡単な説明】
【００３０】
【図１】本発明に係る光制御素子の構造の第１の実施の形態を示す側面図。
【図２】図１の構造の上面図。
【図３】図２の直線Ｂ１−Ｂ２での切り口で示す側面図。
【図４】計算モデルを示す概略斜視図。
【図５】計算例を透過率と波長の関係でそれぞれ示す図。
【図６】計算例を透過率と波長の関係でそれぞれ示す図。
【図７】本発明に係る光制御素子の構造の第２の実施の形態を示す図３と同様な側面図。
【図８】本発明に係る光制御素子の構造の参考例を示す図３と同様な側面図。
【図９】計算例を透過率と波長の関係で異なる半径についてそれぞれ示す図。
【図１０】本発明に係る光制御素子の構造の第３の実施の形態を示す上面図。
【図１１】本発明に係る光制御素子の構造の第４の実施の形態を示す上面図。
【図１２】本発明に係る多層膜を用いた光制御素子を使用する光学ユニットの構成の参考例を示す概略図。
【図１３】本発明に係る多層膜を用いた光制御素子を使用する光学ユニットの構成の第１の実施の形態を示す概略図。
【図１４】図１３に示した第１の実施の形態の変形例を示す概略図。
【図１５】本発明に係る多層膜を用いた光制御素子を使用する光学ユニットの構成の第２の実施の形態を示す概略図。
【図１６】本発明に係る多層膜を用いた光制御素子を使用する光学ユニットの構成の第３の実施の形態を示す概略図。
【図１７】光通信での波長多重通信において多層膜フィルタを使用する場合を説明する概略図。
【符号の説明】
【００３１】
１  基板、２  多層膜、３、４  薄膜、５  空洞、６、７、８  多層膜、９、１０  空洞、１１  共振器構造、１２  レンズ、１３  基板、１４  水平シフト素子、２０  光学ユニット、Ｓ１  領域、Ｓ２  領域、ＰＣＥ  光制御素子
【図１】
0005217100.tif 000002
【図２】
0005217100.tif 000003
【図３】
0005217100.tif 000004
【図４】
0005217100.tif 000005
【図５】
0005217100.tif 000006
【図６】
0005217100.tif 000007
【図７】
0005217100.tif 000008
【図８】
0005217100.tif 000009
【図９】
0005217100.tif 000010
【図１０】
0005217100.tif 000011
【図１１】
0005217100.tif 000012
【図１２】
0005217100.tif 000013
【図１３】
0005217100.tif 000014
【図１４】
0005217100.tif 000015
【図１５】
0005217100.tif 000016
【図１６】
0005217100.tif 000017
【図１７】
0005217100.tif 000018